Brevet FR2670481A1 — publié le 19920619

Composition pour la réparation par soudage sur site de produits réfractaires. DESCRIPTION La présente invention a pour objet des compositions pour la réparation par soudage sur site de produits réfractaires. Le secteur technique de l'invention est celui de matériaux réfractaires. Une des applications principales de l'invention est la réparation de fours dans les industries lourdes, telles que la métallurgie, les cimenteries, les aciéries et la pétrochimie. Il est connu, en effet, qu'au bout d'un certain nombre de journées de fonctionnement, les fours utilisés donc intensément dans ces industries, nécessitent d'être réparés, principalement à cause de fissures se produisant dans leur garniture intérieure en produits réfractaires, ou à cause de détérioration de la surface de ces produits. Différents procédés, produits et dispositifs ont été développés pour répondre à ce problème, et comme quand une solution de réparation donne satisfaction, elle peut être utilisée pour réaliser également des constructions neuves et réciproquement, on peut relever beaucoup de techniques, dont plus d'une centaine ont fait l'objet de demandes de brevets en FRANCE depuis moins de vingt ans dans ce domaine. Ainsi, on peut citer à titre d'exemple de procédé celui de "gunitage à travers une flamme avec mise en place de deux couches de produits de densité différente", qui a été déposé le 21 septembre 1984 sous le N O FR 2 570 811 par l'INSTITUT DE RECHERCHES DE LA SIDERURGIE FRANCAISE IRSID: suivant ce procédé, on met en place deux couches superposées, la seconde ayant une densité plus forte que la première, de manière à favoriser l'adhérence de la première couche au revêtement et la résistance de la seconde couche aux agressions chimiques et mécaniques. Un autre procédé déposé par la société GLAVERBEL le 13 février 1984 sous le N O FR 2 541 440 concerne le rechargement d'une structure réfractaire dans une ambiance de travail dont la température est supérieure à 6000 C: l'opération est réalisée au moyen de briques de silice, qui sont fixées en place par projection d'un mélange de particules de matières réfractaires et de particules oxydables, dont la combustion forme une masse réfractaire cohérente, qui réalise cette fixation. Dans la catégorie des produits, on relève également diverses demandes de brevets telles qu'une "composition réfractaire en deux parties à appliquer au pistolet", déposée par la société SHINAGAWA REFRACTORIES CO LTD sous priorité d'une demande japonaise sous le NI FR 2 572 069 déposée le 21 octobre 1985: ce document enseigne des poudres fines d'agrégats réfractaires et des poudres réfractaires super fines, préalablement mises sous la forme d'une bouillie contenant un défloculant. On note également la demande de brevet déposée par la société MORGAN REERACTORIES LIMITED en ANGLETERRE sous le N O GB 8 223 995 du Août 1982 et concernant une composition pour la cuisson in situ pour former un garnissage réfractaire, comprenant un agrégat et un liant argileux tel que la composition contient jusqu'à 0,1 % en poids de substance hydrolytique et jusqu'à 0,1 % en poids de fibres organiques courtes. La demande de brevet européenne de la société autrichienne STERREICHISCH-AMERIKANISCHE MAGNESIT AKTIENGESELLSCHAFT déposée le 30 juillet 1981 sous le N O EP 81890134 décrit une masse isolante réfractaire à pulvériser sans amiante à base de matériaux réfractaires basiques composés de 75 à 95 % en poids de magnésie, de magnésite- chrome, de chrome magnésite, d'olivine ou de fostérite, en tant que matériaux réfractaires de 3 à 20 % en poids de perlite expansée, et de 0, 5 à 5 % en poids de liant, et de 0,5 à 5 % en poids d'agents plastifiants. On peut enfin citer à titre d'exemple, la demande de brevet de la SOCIETE EUROPEENNE DES PRODUITS REFRACTAIRES déposée le 21 mars 1978 sous le No FR 78/08 143 et décrivant des compositions réfractaires utiles pour la préparation de pâtes injectables comprenant des constituants de 30 à 60 % en poids d'une fraction constituée de grains dont plus de 50 % sont supérieurs à 0 5 mm, et les plus gros grammes ne dépassant pas 10 mm et de 10 à 30 % en poids d'une fraction fine constituée de particules dont au moins 50 % sont inférieures à 75 microns et 10 à 30 % en poids d'une fraction très fine constituée de particules dont au moins 50 % sont inférieures à 5 microns; les premières et troisièmes fractions ci-dessus étant formées de matière minérales d'origine naturelle ou synthétique, inerte vis-à-vis de l'eau. On peut citer aussi bien d'autres demandes de brevet sur les composants de produits réfractaires destinés à la construction et/ou à la réparation, mais en ce qui concerne ceux utilisables dans la réparation, il est connu que quel que soit leur procédé de mise en oeuvre, il s'agit essentiellement de réparation par collage de matériaux d'apport sur la surface à réparer ou dans la fissure à combler De plus, dans la plupart des cas, leur application nécessite, afin d'obtenir cependant un accrochage et une efficacité de réparation satisfaisante, d'arrêter les fours ceci n'est pas satisfaisant, d'une part sur le plan économique, car l'arrêt et le redémarrage d'un four prend beaucoup de temps, et d'autre part sur le plan technique. car le résultat obtenu n'a pas de garantie suffisante et peut demander des réparations successives. Le problème posé est donc de pouvoir obtenir une composition de produits permettant de souder sur site des produits réfractaires et cela sans avoir à arrêter les fours, grâce à tout moyen ensuite adapté à la mise en oeuvre et à la projection de cette composition. Une solution au problème posé est une composition pour la réparation par soudage sur site de produits réfractaires comprenant des constituants oxydables permettant, grâce à tout moyen adapté pour cela, d'enflammer ladite composition projetée contre lesdits produits à réparer, grâce à tout système de projection, et de la porter à une température minimum nécessaire pour l'opération, et des constituants réfractaires compatibles avec lesdits produits à réparer et composé d'au moins en partie de produits de même nature que ces derniers ladite composition suivant l'invention est alors telle que lesdits constituants oxydables comportent au moins des particules d'éléments de silicium métallique et d'aluminium métallique et l'ensemble de ces constituants oxydables représente en poids, au maximum, 30 % de celui de ladite composition. lesdits constituants réfractaires comportent au moins des particules d'éléments d'un produit réfractaire différent de celui de même nature que les produits à réparer, chaque ensemble de particules d'un même élément desdits constituants de la composition respecte une répartition de granulométrie comprise entre des limites déterminées. Ces différentes limites sont données préférentiellement dans les graphiques tels que représentés sur les figures 1 et 2 en limite minimum et maximum pour les produits oxydants et réfractaires. Cette répartition de granulométrie donne les dimensions maximum des particules pour chaque produit figurant dans les compositions suivant l'invention en fonction du pourcentage acceptable de particules ayant une dimension au plus égale à cette dimension maximum. En particulier, les particules de silicium toujours nécessaires dans lesdites compositions, respectent préférentiellement une répartition de granulométrie comprise entre deux courbes maximum 3 et minimum 3 ' représentées figure 1, tel que pour un pourcentage de 20 % de l'ensemble de ces particules, leur section maximum est comprise entre environ 2,2 et 3,2 microns, pour un pourcentage de 80 % leur section maximum est comprise entre environ 8,5 et 11 microns, et pour la totalité soit 100 % la section maximum des particules est comprise entre environ 18 et 23 microns. De même, les autres particules d'aluminium figurant toujours également dans lesdites compositions suivant l'invention respectent préférentiellement une répartition de granulométrie comprise entre deux courbes maximum 2 et minimum 2 ' représentées figure 1, tel que pour un pourcentage de 20 % de l'ensemble de ces particules, la section maximum est comprise entre 3,4 et 4,8 microns environ et pour un pourcentage de 80 %, entre 10,5 et 13,5 microns environ, et pour la totalité soit 100 % la section maximale des particules est comprise entre environ 22 et 28 microns. Il en est de même pour les autres produits rentrant dans les compositions correspondant aux produits réfractaires que l'on veut souder et tels que définis ci-après Ainsi, pour tous les composants oxydables réfractaires, on relève des courbes dites maximum et minimum délimitant une zone correspondant à des répartitions possibles de pourcentage en fonction de diamètres limites admissibles pour chaque composant De préférence, les éléments des matières réfractaires doivent être recuits avant broyage, pour la constitution de la granulométrie. Par ailleurs, les différents produits rentrant dans les compositions suivant l'invention, doivent répondre préférentiellement à une répartition en pourcentage du poids total de la composition et adaptée au type de produits à souder. En particulier, toutes les compositions suivant l'invention peuvent comprendre, parmi les constituants réfractaires qui les composent des particules de magnésie: celles-ci représentent au moins environ 40 % pour un total de ladite composition pour des produits réfractaires à souder à base de matériaux de magnésie, et entre 1 et % dans tous les autres cas. A titre d'exemple, pour des fours tels que de type de batterie à coke constitués de parois en produits réfractaires à base de silice, les constituants oxydables sont constitués préférentiellement, en rapport du poids total de la composition, de 10 à 18 % de particules de silicium métallique, de 1 à 5 % de particules d'aluminium métallique et de 1 à 10 % de particules de magnésie métallique; de même, pour de tels fours, lesdits constituants réfractaires sont constitués en rapport poids total de la composition de 1 à 5 % de particules d'alumine métallique et le complément du pourcentage de ces constituants à hauteur d'au moins 70 % par des particules de silice métallique. A titre d'exemple, parmi les fourchettes données ci-dessus, on peut citer pour une dose conditionnée de 20 kilogrammes, une composition d'un mélange particulier pour constitution d'une masse de réfractaires pour réparation à chaud en basse température de ces fours, telle qu'elle comprend: 13,20 % ou 2,64 kilog de particules de silicium, 1,8 % ou 0,360 kilog de particules d'aluminium, % ou 1 kilog de particules de magnésie, 78 % ou 15,6 kilog de particules de silice, 2 % ou 0,4 kilog de particules de d'alumine. D'autres compositions suivant l'invention sont définies telles que ci-après pour les fours à matériaux d'alumine et ceux à matériaux de magnésie. Le résultat est de nouvelles compositions pour la réparation sur site de produits réfractaires, dont l'avantage principal est de pouvoir permettre le soudage de cesdits produits grâce à la projection de ladite composition, et cela d'autant mieux qu'on utilise un dispositif tel qu'un appareil ayant un réservoir, dans lequel est stocké ladite composition, compatible avec les éléments constituant les parois réfractaires à réparer, et une lance raccordée au réservoir et dans laquelle est entraînée ladite composition par un jet de gaz; la composition est projetée puis enflammée à la sortie de ladite lance grâce à un apport d'oxygène. Dans un mode préférentiel ledit dispositif comporte tout moyen doseur mécanique connu pour entraîner ladite composition de l'intérieur du réservoir dans une chambre dite d'entraînement, raccordée à celui-ci, et deux circuits d'alimentation à des pressions choisies et contrôlées grâce à tout moyen, en oxygène et en gaz complètement inerte, raccordés chacun d'une part audit réservoir et, d'autre part à ladite chambre; ces circuits comportent chacun au moins un moyen connu de contrôle du débit de gaz et la chambre d'entraînement est reliée directement à la seule et unique dite lance. Le circuit en gaz inerte permet d'assurer un balayage de l'ensemble de l'installation en toute sécurité De préférence, ledit dispositif est monté sur un chariot mobile comprenant un ensemble électronique de commande et de contrôle. Les compositions définies ci-dessus et ci-après et utilisées suivant tout procédé, et dispositif adapté tel que résumé ci-avant, répondent donc au problème posé et permettent une réparation, avec tous les critères de fiabilité, par soudure et non par collage, comme cela se pratique jusqu'à présent. De plus, ces compositions de produits peuvent permettre d'effectuer des travaux sur des fours pouvant conserver la même température de marche pendant les interventions que pendant leur marche normale, à condition bien sur d'utiliser des dispositifs de mise en oeuvre adaptés et disponibles par ailleurs on peut alors souder, par exemple, des fissures. Ainsi, il est possible d'intervenir dans tous les fours d'industries lourdes, tels que les fours de cokerie; les fours convertisseurs, composés d'une cuve de stockage de la fonte ou de l'acier liquide, dans laquelle on rajoute les additifs et on épure l'ensemble; les cuves de haut fourneaux; les fours "Cowper" comprenant les réchauffeurs de gaz de haut fourneaux; les fours de fusion, qui comprennent essentiellement les fours permettant la refonte de la matière, tel que l'aluminium essentiellement; les fours à ciment; les fours dits à cabines pour les raffineries et la pétrochimie Il est bien évident également que ces compositions suivant l'invention peuvent être utilisés pour le montage également de ces fours par soudage des blocs de produits réfractaires. Les compositions comprenant différentes particules réfractaires et oxydables, telles que définies dans la présente invention, réagissent donc lors de leur projection, hors de la lance permettant leur apport sur l'endroit o l'on veut effectuer la réparation, exothermiquement avec l'oxygène, ce qui fait fondre les surfaces des parties réfractaires à traiter, avec une fusion complète des matières projetées Les particules des constituants oxydables sont donc fondues et amalgamées rapidement avec les autres produits en dégageant une masse importante de chaleur permettant la fusion d'ensemble et la soudure: elles forment elles-mêmes des oxydes réfractaires, qui sont très appropriés à leur application Cependant, les limitations apportées par la présente invention sont importantes car, en cas d'excédent de ces matières oxydables, il y a risque de surchauffe sur les surfaces traitées, ce qui risque de détruire d'autres particules réfractaires aux alentours De plus, les répartitions de granulométrie permettent par ailleurs, en particulier, un dégagement rapide de chaleur pendant la projection et la fusion du mélange Les particules choisies pour ces différents mélanges ou compositions à projeter sont définies en fonction de leurs compositions chimiques similaires, avec un coefficient de dilatation thermique qui, s'il n'était pas suffisamment respecté, pourrait entraîner des écaillements ou des fissures après retrait à basse température: le choix des matières, des granulométries et des pourcentages de répartition dans les compositions sont donc importants pour respecter les résultats et les qualités de soudage qui sont les principaux avantages de la présente invention. On pourrait citer d'autres avantages mais ceux cités ci-dessus en montrent déjà suffisamment pour en démontrer la nouveauté et l'intérêt et, la description et les figures ci-après représentent les limites des gammes de réalisation des compositions suivant l'invention certaines répartitions de produits sont limitatives, mais d'autres exemples de répartitions pour des compositions données n'ont aucun caractère limitatif, d'autres répartitions sont possibles a partire des revendications qui précisent la portée et l'étendue de l'invention. La figure 1 représente des répartitions en courbe de granulométrie des composants oxydables en limite maximum et minimum. La figure 2 représente des courbes de granulométrie des composants réfractaires en limite minimum et maximum. La figure 1 représente donc les courbes limites maximum et minimum de granulométrie des composants oxydables, tels que: pour les particules d'aluminium, la courbe 2 est dite de limite maximum et la courbe 2 ' de limite minimum: toute composition selon l'invention doit donc comprendre des particules d'aluminium telles que pour toute analyse de granulométrie de ladite composition pour ces seules particules d'aluminium, on puisse tracer une courbe à partir de tous les points de cette analyse à l'intérieur de la surface comprise entre les courbes 2 et 2 '. Ainsi, par exemple, pour un pourcentage de 20 % de l'ensemble des particules d'aluminium d'une composition donnée, les sections maximum de celles-ci doivent être comprises entre environ 3,4 et 4,8 microns, et pour un pourcentage de 80 %, entre environ 10,5 et 13,5 microns. Pour les particules de silicium, la courbe 3 est également dite de limite maximum et la courbe 3 ' de limite minimum: toute composition suivant l'invention doit donc comprendre des particules de silicium telles que toute analyse de répartition de ces particules doit se situer à l'intérieur de la surface comprise entre les deux courbes Par exemple, pour un pourcentage de 20 % de l'ensemble des particules de silicium d'une composition donnée, leur section maximum doit être comprise environ entre 2,2 et 3,2 microns et pour un pourcentage de 80 %, leur section maximum doit être comprise entre environ 8,5 et 11 microns. Dans certaines compositions, en particulier pour les applications à des fours en matériau de magnésie, on utilise des particules de zircon ou de zirconium métallique qui doivent également respecter une répartition de granulométrie suivant des courbes dites de limite maximum i et de limite minimum 1 ' toute composition adaptée aux fours en matériau de magnésie peut donc comprendre du zirconium, dont la répartition des particules doit être telle que toute analyse de granulométrie doit se situer à l'intérieur de ces courbes i et 1 ' Par exemple, pour un pourcentage de 20 % de l'ensemble de ces particules de zirconium, leur section maximum doit être comprise entre environ 7,5 et 10 microns, pour un pourcentage de % entre environ 17 et 22 microns et pour la totalité, soit 100 % des particules, leur section maximum est comprise entre environ 44 et 56 microns. La figure 2 représente les courbes limites maximum et minimum de granulométrie des composants réfractaires, tels que pour les particules de carbure de silicium utilisées en particulier pour les fours en magnésie, et pour les particules d'alumine utilisées en particulier pour les fours en silice et en alumine bien sûr, la courbe 4 est dite de limite maximum et la courbe 4 ' de limite minimum toute composition suivant l'invention comportant des particules suivant l'un de cesdits matériaux, doit donc satisfaire à une répartition de ces particules situées à l'intérieur de la surface comprise entre les deux dites courbes Par exemple, pour un pourcentage de 20 % de ces particules de carbure de silicium et/ou d'alumine, leur section maximum doit être comprise entre environ 200 et 250 microns, pour un pourcentage de 80 % entre environ 850 et 1050 microns et pour la totalité entre environ 1800 et 2200 microns. Pour les particules de silice destinées essentiellement aux fours réalisés avec le même matériau en silice, pour les particules de magnésie qui peuvent être utilisées dans tout type de four, et enfin pour les particules de bauxite qui sont utilisées essentiellement dans les fours en magnésie, la courbe 5 est dite de limite maximum et la courbe 5 ' de limite minimum toute composition suivant l'invention incluant des particules de l'un des matériaux cités ci-dessus, doit donc comprendre lesdites particules suivant une répartition située à l'intérieur de la zone limitée par les deux dites courbes Par exemple, pour un pourcentage de 20 % de ces particules de silice, magnésie et/ou de bauxite, leur section maximum doit être comprise entre 150 et 200 microns environ, pour un pourcentage de 80 % entre 600 et 800 microns environ et pour la totalité ou 100 % de ces particules entre 1300 et 1700 microns environ. Toute composition suivant l'invention doit de préférence respecter des répartitions de granulométrie pour chacun de ses composants suivant lesdites figures Par ailleurs, cesdites compositions comprennent des répartitions de constituants suivant la nature des produits à réparer, tels que: ceux déjà définis ci-avant en ce qui concerne les produits réfractaires à base de silice, comprennent donc comme constituants oxydables des particules de silicium-métal, d'aluminium métal, et de magnésie considérée en ce cas représentée ici comme étant un produit oxydable et, par ailleurs, en ce qui concerne les constituants réfractaires, des particules d'alumine métallique et de silice métallique Un exemple de conditionnement pour un sac de 20 kilogrammes a été donné précédemment De tels fours en matériau de silice peuvent être réparés à des températures de 4000 C et il n'est pas recommandé du reste de réparer à une température inférieure, dont le minimum est de toutes façons à 2501 C L'alumine, dans une telle composition, renforce le cordon de silice, et la magnésie apporte un appoint pour l'inflammation du silicium et de l'aluminium, et c'est pour cela que, dans ce cas là, la magnésie est considérée comme un matériau oxydable. Pour les fours constitués de produits réfractaires à réparer à base de matériau d'alumine, les constituants oxydables sont constitués en rapport du poids total de la composition de 1 à 10 % de particules de silicium métallique, de 1 à 5 % de particules d'aluminium métallique et de 5 à 15 % de particules de magnésie métallique Pour ces mêmes fours, les constituants réfractaires desdites compositions nécessaires à la réparation sont constitués en rapport du poids total de la composition, de 1 à 5 % de particules de bauxite métallique et le complément à au moins 70 % par des particules d'alumine métallique A titre d'exemple, pour ces fours à matériaux d'alumine, on peut citer pour une dose conditionnée de 20 kilogrammes, une composition d'un mélange particulier pour constitution d'une masse de il réfractaires pour réparation à chaud en basse température de ces fours dans lesquels l'intervention doit se faire cependant à plus de 500 'C, avec un minimum de 350 , en dessous duquel il n'y aurait plus de soudure Ladite composition à titre d'exemple peut comprendre 5 % ou 1 kilog de particules de silicium-métal, 2,5 % ou 0,5 kilog de particules d'aluminium-métal, % ou 2 kilog de particules de magnésie- métal, 2,5 % ou 0,5 kilog de particules de bauxite métallique, % ou 16 kilog de particules d'alumine. Le fait de rajouter dans ce type de mélange de la bauxite d'alumine est rendu nécessaire pour faciliter la combustion de l'alumine, qui est difficile à fondre sans trop augmenter la quantité de silicium-métal, qui est d'un prix assez onéreux Ainsi, l'ensemble magnésie et bauxite permet une inflammation du mélange plus facilement. Dans les deux cas de fours en matériau de silice ou en matériau d'alumine, tels que définis ci-dessus, on pourrait remplacer la magnésie par du magnésium métallique mais celui-ci est plus cher, c'est pour ça qu'on se contente de rajouter de la magnésie, à titre donc de produit oxydable et non pas à titre de produit réfractaire. De même, dans tous les cas, on utilise de l'aluminium-métal et du silicium-métal, mais l'aluminium-métal qui est en fait l'allumette de déclenchement de l'inflammation de la composition, est toujours en quantité plus faible que le silicium-métal qui renforce cet effet d'allumette, en particulier pour des raisons économiques, le prix de l'aluminium étant plus faible par rapport au prix du silicium. L'ensemble des produits oxydables eux-mêmes est limité à 20 %, en poids de la composition comme déjà indiqué précédemment. En ce qui concerne la réparation et l'intervention sur des fours constitués de produits réfractaires à base de matériaux de magnésie, les constituants oxydables sont constitués en rapport du poids total de la composition de 1 à 5 % de particules de silicium métallique, de 1 à 5 % de particules d'aluminium métallique, et de 5 à % de zirconium métallique. En ce qui concerne les constituants réfractaires, ils sont constitués en rapport du poids total de la composition de 1 à 10 % de particules de carbure de silicium et le complément à hauteur minimum % par des particules de bauxite et de magnésie, les particules de bauxite représentant au maximum le même pourcentage que celles de magnésie. L'opération de réparation a lieu, en général, de préférence à des températures de l'ordre de 8000 et pourrait descendre à 400 , mais alors il y a des risques de problèmes de dilatation du produit et des risques de fissures à côté La famille de ces fours à magnésie est en fait constituée par les fours de type convertisseur, cuves de haut- fourneaux, fours de fusion et fours à verre. A titre d'exemple, on peut citer, pour une dose conditionnée de kilogrammes, une composition d'un mélange particulier pour constitution d'une masse de réfractaires pour réparation à chaud de ces fours, telle qu'elle comprend: 2,5 % ou 0,5 kilog de particules de silicium, 2,5 % ou 0,5 kilog de particules d'aluminium-métal, % ou 2 kilog de particules de zirconium-métal, % ou 1 kilog de particules de carbure de silicium-métal, % ou 8 kilog de particules de magnésie, % ou 8 kilog de particules de bauxite. En fait, la répartition à égalité entre la bauxite et la magnésie est à la limite des conditions de répartitions, la bauxite permettant de renforcer la magnésie, qui est fragile Par ailleurs, le carbure de silicium est nécessaire pour activer la combustion du zirconium. Toutes les compositions des produits tels que définis ci-dessus en fonction du type de fours à réparer, sont destinées à être projetées sur des surfaces pour former une masse réfractaire, en remplacement du produit d'origine usé ou détérioré, à l'intérieur des fours pouvant rester en fonctionnement de façon à faciliter justement le travail à chaud desdites compositions et donc, sans arrêt des installations. REVENDICATIONS 1 Composition pour la réparation par soudage sur site de produits réfractaires comprenant des constituants oxydables permettant, grâce à tout moyen adapté pour cela, d'enflammer ladite composition projetée contre lesdits produits à réparer, grâce à tout système de projection, et de la porter à une température minimum nécessaire pour l'opération, et des constituants réfractaires compatibles avec lesdits produits à réparer et composés d'au moins en partie de produits de même nature que ces derniers, caractérisée en ce que: lesdits constituants oxydables comportent au moins des particules d'éléments de silicium métallique et d'aluminium métallique et l'ensemble de ces constituants oxydables représente en poids, au maximum, 30 % de celui de ladite composition, lesdits constituants réfractaires comportent au moins des particules d'éléments d'un produit réfractaire différent de celui de même nature que les produits à réparer, chaque ensemble de particules d'un même élément desdits constituants de la composition respecte une répartition de granulométrie comprise entre des limites déterminées. 2 Composition pour la réparation par soudage sur site de produits réfractaires suivant la revendication 1 caractérisée en ce que les particules de silicium respectent une répartition de granulométrie comprise entre deux courbes maximum ( 3) et minimum ( 3 ') représentées figure 1, tel que pour un pourcentage de 20 % de l'ensemble de ces particules, leur section maximum est comprise entre environ 2,2 et 3,2 microns et pour un pourcentage de 80 % leur section maximum est comprise entre 8,5 et 11 microns environ. 3 Composition pour la réparation par soudage suivant l'une quelconque des revendications 1 et 2 caractérisée en ce que les particules d'aluminium respectent une répartition de granulométrie comprise entre deux courbes maximum ( 2) et minimum ( 2 ') représentées figure 1, tel que pour un pourcentage de 20 % de l'ensemble de ces particules, la section maximum est comprise entre 3,4 et 4,8 microns environ et pour un pourcentage de 80 %, entre 10,5 et 13,5 microns environ. 4 Composition pour la réparation par soudage suivant l'une quelconque des revendications 1 à 3 caractérisée en ce que pour des produits réfractaires à réparer et à base de silice, lesdits constituants oxydables sont constitués en rapport du poids total de la composition de 10 à 18 % de particules de silicium métallique, de 1 à % de particules d'aluminium métallique et de 1 à 10 % de particules de magnésie métallique. Composition pour la réparation par soudage suivant la revendication 4, caractérisée en ce que lesdits constituants réfractaires sont constitués en rapport du poids total de la composition de 1 à 5 % de particules d'alumine métallique et le complément du pourcentage de ces constituants à hauteur d'au moins 70 % par des particules de silice métallique. 6 Composition pour la réparation par soudage suivant l'une quelconque des revendications 1 à 3 caractérisée en ce que pour des produits réfractaires à réparer à base de matériaux d'alumine, lesdits constituants oxydables sont constitués en rapport du poids total de la composition de 1 à 10 % de particules de silicium métallique, de 1 à 5 % de particules d'aluminium métallique et de 5 à 15 % de particules de magnésie métallique. 7 Composition pour la réparation par soudage suivant la revendication 6 caractérisée en ce que lesdits constituants réfractaires sont constitués en rapport du poids total de la composition, de 1 à 5 % de particules de bauxite métallique et le complément à au moins 70 % par des particules d'alumine métallique. 8 Composition pour la réparation par soudage suivant l'une quelconque des revendications 1 à 3 caractérisée en ce que pour des produits réfractaires à réparer à base de matériaux de magnésie, lesdits constituants oxydables sont constitués en rapport du poids total de la composition de 1 à 5 % de particules de silicium métallique, de 1 à 5 % de particules d'aluminium métallique, et de 5 à % de zirconium métallique. 9 Composition pour la réparation par soudage suivant la revendication 8 caractérisée en ce que lesdits constituants réfractaires sont constitués en rapport du poids total de la composition de 1 à 10 % de particules de carbure de silicium et le complément à hauteur minimum 70 % par des particules de bauxite et de magnésie, les particules de bauxite représentant au maximum le même pourcentage que celles de magnésie. Composition pour la réparation par soudage suivant l'une quelconque des revendications 1 à 9 caractérisée en ce qu'elle comprend parmi les constituants réfractaires qui la composent des particules de magnésie, telles qu'elles représentent au moins environ % en poids total de ladite composition pour des produits réfractaires à souder, à base de matériau de magnésie, et entre l et % dans tous les autres cas.